(57)【要約】【課題】発光性および抗菌性の二つの特性を発揮して、視認性の向上と雑菌繁殖の防止を図ることができる携帯用機器を提供することができる携帯用機器を提供すること。【解決手段】機器本体１の表面に発光物質３及び抗菌機能を有する物質４を含有する塗装膜２を形成した。発光材料としては、蛍光材料あるいは蓄光材料がある。また、抗菌機能を有する物質としては、銀又は銅を含有する無機質抗菌剤であり、該無機質抗菌剤を、硝酸銀、ハロゲン化銀、酸化銀の中から選ばれた少なくとも一種類の物質を硝子原料あるいは耐火物原料とともに加熱し、その後、粉砕したものとすることができる。【選択図】      図１
2004313934.tif 000002
【特許請求の範囲】
【請求項１】
機器本体の表面に発光物質及び抗菌機能を有する物質を含有する塗装膜を形成したことを特徴とする携帯用機器。
【請求項２】
発光物質が、蛍光顔料あるいは蓄光顔料である請求項１に記載の携帯用機器。
【請求項３】
抗菌機能を有する物質が、銀又は銅を含有する無機質抗菌剤である請求項１または２に記載の携帯用機器。
【請求項４】
無機質抗菌剤が、硝酸銀、ハロゲン化銀、酸化銀の中から選ばれた少なくとも一種類の物質を硝子原料あるいは耐火物原料とともに加熱し、その後、粉砕したものである請求項３に記載の携帯用機器。
【請求項５】
発光物質及び抗菌機能を有する物質の粉末が、グリップ力を高めるように塗装膜の表面に突出した状態で保持されている請求項１〜４のいずれかに記載の携帯用機器。
【発明の詳細な説明】
【０００１】
【発明の属する技術分野】
本発明は、携帯電話機やカメラ等の携帯用機器に関するものである。更に詳しくは、発光性および抗菌性の二つの特性を発揮することができる携帯用機器に関するものである。
【０００２】
【従来の技術】
【特許文献１】特開２０００−９９１０号公報
【０００３】
例えば、携帯電話機やカメラ等の携帯用機器は、最近では軽量化、小型化および低廉化等が著しく進んでいる。そのため機器本体には、一定以上の強度や耐久性が求められる他、大量生産に適合する必要があり、加工性の高いＡＢＳ樹脂、ポリカーボネート樹脂、アクリル樹脂等が広く用いられている。また、このような携帯用機器は外観品質も重要であり、前記の樹脂地肌を隠蔽するために表面に塗装が施されているのが普通である。
ただし、従来のこのような塗装は、単に着色塗料を塗布または吹き付けて下地の樹脂色を隠蔽し、新しい色彩を与えるにすぎないものである。
【０００４】
しかしながら、塗装された機器本体の表面は平滑であるためグリップ性が悪く、取扱い時に落下させることも往々にあり、特に携帯電話機を室内・室外を問わず暗闇で紛失した場合は、視認性が非常に悪く容易に見付け出すことができないという問題点があった。また、携帯電話機やカメラ等を長期にわたって使用していると機器本体の表面に手垢や汚れが付着し、雑菌が繁殖して衛生的でないという問題点もあった。
【０００５】
【発明のが解決しようとする課題】
本発明は上記のような従来の問題点を解決して、発光性および抗菌性の二つの特性を発揮して、視認性の向上と雑菌繁殖の防止を図ることができる携帯用機器を提供することを目的して完成されたものである。
【０００６】
【課題を解決するための手段】
上記の課題を解決するためになされた本発明の携帯用機器は、機器本体の表面に発光物質及び抗菌機能を有する物質を含有する塗装膜を形成したことを特徴とするものである。
【０００７】
【発明の実施の形態】
以下に、図面を参照しつつ本発明の好ましい形態を示す。
図面は本発明の要部の断面図を示すものであり、図において１は携帯電話機やカメラ等の機器本体、２はその表面に形成された厚みが１〜１００μｍ程度の薄い塗装膜である。前記機器本体１は、加工性の高いＡＢＳ樹脂、ポリカーボネート樹脂、アクリル樹脂等からなり、樹脂そのもののは無色、白色あるいは透明であるため、着色した前記塗装膜２を表面に形成することで外観品質を高めるよう構成されている。
【０００８】
そして本発明では、機器本体１の表面に形成する塗装膜２を、発光物質３及び抗菌機能を有する物質４を含有したものとする点に特徴的構成を有する。
これにより、発光性および抗菌性の二つの特性を発揮することとなり、視認性の向上と雑菌繁殖の防止を図ることが可能となる。
【０００９】
前記発光物質３としては、蛍光顔料あるいは蓄光顔料がある。
蛍光顔料とは、蛍光性をもった染料を合成樹脂に溶解し、樹脂の硬化後、微粉砕した有機顔料で、鮮明な発色をするものである。また蓄光顔料とは、太陽光または人工照明の光を照射した後、暗所において比較的長い時間りん光を発する無機顔料をいう。
このような発光物質３を塗装膜２中に含有させることで発色作用を奏し、例えば取扱い時において落下させてしまったような場合でも、よく目立つので直ぐに発見することができ、特に暗闇で置き忘れや紛失等した場合は視認性が非常によいため容易に見付け出すことができることとなる。
【００１０】
抗菌機能を有する物質としては、銀又は銅を含有する無機質抗菌剤がある。
この無機質抗菌剤は、より具体的には硝酸銀、ハロゲン化銀、酸化銀の中から選ばれた少なくとも一種類の物質を硝子原料あるいは耐火物原料とともに加熱し、その後、粉砕したものである。なお、無機質抗菌剤は粒状であり、その平均粒径は０．０１〜２０μｍ程度のものを用いる。
このような抗菌機能を有する物質４を塗装膜２中に含有させることで抗菌作用を奏し、長期にわたって使用して機器本体１の表面に手垢や汚れが付着したとしても、雑菌の繁殖を的確に防止することができ、極めて衛生的である。
【００１１】
このように本発明は、機器本体１の表面に発光物質３及び抗菌機能を有する物質４を含有した塗装膜２を形成したものであるので、機器本体１の無色、白色あるいは透明なベース色は隠蔽され、着色した塗装膜２の色が表面に出ることとなり、優れた外観を呈することとなる。しかも、発光物質３が含有されているため、蛍光性あるいは蓄光性を発揮して特に暗闇においても発色し視認性を大いに高めることとなる。また、塗装膜２には抗菌機能を有する物質４が含有されているため、使用中において機器本体１の表面に手垢や汚れが付着したとしても、抗菌性物質が雑菌の繁殖を防止することとなり、清潔な状態を維持できることとなる。
更には、発光物質及び抗菌機能を有する物質の粉末は、塗装膜の表面に突出した状態で保持されているため表面がわずかに凹凸状となり、グリップ力が大幅に高まって滑り落ちる危険性が少ないという利点もある。
【００１２】
［実施例］
アクリル系樹脂塗料１００重量部に対し、市販されている蓄光材料（ＳｒＡｌ２Ｏ４：Ｅｕ２＋・Ｄｙ３＋）を２０重量部、銀系無機質抗菌剤を０．５重量部含有させた塗料を作成した。この塗料を、ＡＢＳ樹脂からなる携帯電話の表面にスプレーガンによって塗装し、塗装膜を形成した。
（効果の確認）
このようにして得られた携帯電話を、Ｄ６５光源の蛍光灯を使用し、４００ルクスで１時間照射後に、暗闇の状態で確認した結果、塗装膜中の蓄光顔料が発光し、視認性が大いに高められることが確認できた。
また、塗装膜の表面に１０５個／ｍｌの大腸菌液を１ｍｌ滴下させ、温度３７℃、湿度９０％以上の環境下で２４時間経過した後の生存菌数を調べることにより、抗菌性を評価した。この結果、１０３個以上の菌数減少が認められ、本発明の優れた抗菌性が確認できた。
更に、同様に表面に１０５個／ｍｌの黄色ブドウ球菌を１ｍｌ滴下させ、温度３７℃、湿度９０％以上の環境下で２４時間経過後の生存菌数を調べることにより、抗菌性を評価した。この結果、１０３個以上の菌数減少が認められ、本発明の優れた抗菌性が確認できた。
【００１３】
【発明の効果】
以上の説明からも明らかなように、本発明は発光性および抗菌性の二つの特性を発揮して、視認性の向上と雑菌繁殖の防止を図ることができるものである。
よって、本発明は従来の問題点を一掃した携帯用機器として、産業の発展に寄与するところは極めて大である。
【図面の簡単な説明】
【図１】本発明の実施の形態を示す要部の断面図である。
【符号の説明】
１  機器本体
２  塗装膜
３  発光物質
４  抗菌機能を有する物質
【図１】
2004313934.tif 000003